(57)【要約】【課題】隣接するマイクロスケールの多結晶構造間のブリッジング（２０）を防ぎ、または少なくともその可能性を低減する方法、具体的には、マイクロ回路の隣接するメタライゼーション線間の短絡を低減する方法を提供すること。【解決手段】この方法は一般に、多結晶層（１２）および少なくとも１つの拘束層（１４）を含む多層構造を形成し、次いでこの多層構造をパターニングして、第１の線（１６）および第１の線よりも幅が狭い第２の線（１８）を生み出すことを含む。第１の線は、第２の線のパターニングされた縁（２６）から離隔したパターニングされた縁（２４）を有し、そのため第１および第２の線は互いから電気的に絶縁されている。第１の線のパターニングされた縁に沿って過度の横方向の結晶粒成長が続いて起こる場合には、次いで、第１の線と第２の線の間のブリッジングを防ぐ第１の線に関連した１つまたは複数のフィーチャを形成する。【選択図】図６
2004511082.tif 000002
【特許請求の範囲】
【請求項１】
基板上に多結晶層および少なくとも１つの拘束層を含む多層構造を形成する段階と、
前記多層構造をパターニングして、第１の構造および前記第１の構造よりも幅の狭い第２の構造を形成する段階であって、前記第１の構造が、前記第２の構造のパターニングされた縁から離隔したパターニングされた縁を有する段階と
を含む方法であって、
前記パターニング段階が、前記第２の構造の前記パターニングされた縁と前記第１の構造の前記パターニングされた縁に沿った前記多結晶層から前記第２の構造に向かって横方向に成長した結晶粒との間の接触を防止する手段を生み出し、前記手段が、
前記多層構造をパターニングして、前記第１の構造と前記第２の構造の間に、前記第１の構造および前記第２の構造から離隔したダミーの構造を形成する手段と、
前記第１の構造の前記パターニングされた縁の近くに穴をパターニングする手段と、
前記第１の構造の前記パターニングされた縁を、前記第２の構造に向かって突き出た歯を有するように形成する手段であって、前記歯が、歯と歯の間にある前記パターニングされた縁の残りの部分よりも前記第２の構造に近い手段と、
前記第１の構造の前記パターニングされた縁を、前記第１の構造が前記パターニングされた縁の両端にコーナ領域を有するように階段状に形成する手段であって、前記コーナ領域が、前記コーナ間の前記パターニングされた縁の残りの部分よりも前記第２の構造に近い手段と
から成るグループから選択された少なくとも１つの手段である方法。
【請求項２】
前記防止手段が前記ダミー構造を含み、前記ダミー構造が、前記第１の構造および前記第２の構造から前記多結晶層の平均結晶粒径以下の距離だけ離隔される、請求項１に記載の方法。
【請求項３】
前記第１の構造の前記多結晶層から結晶粒が横方向に成長し前記ダミー構造と接触するように、前記第１の構造をアニールする段階をさらに含む、請求項２に記載の方法。
【請求項４】
前記防止手段が前記穴を含み、前記穴が、前記パターニングされた縁に沿って一列に整列配置され、前記穴が、前記パターニングされた縁および互いから、前記多結晶層の平均結晶粒径以下の距離だけ離隔される、請求項１に記載の方法。
【請求項５】
前記第１の構造が前記第２の構造から、前記多結晶層の平均結晶粒径以下の距離だけ離隔される、請求項４に記載の方法。
【請求項６】
前記第１の構造の前記多結晶層から結晶粒が前記第２の構造に向かって横方向に成長するが、前記第２の構造造とは接触しないように、前記第１の構造をアニールする段階をさらに含む、請求項４に記載の方法。
【請求項７】
前記防止手段が前記歯を含み、前記歯が、前記パターニングされた縁に沿って一列に整列配置され、それぞれの歯のサイズが前記多結晶層の平均結晶粒径以下である、請求項１に記載の方法。
【請求項８】
前記歯が前記第２の構造から、前記多結晶層の平均結晶粒径以下の距離だけ離隔される、請求項７に記載の方法。
【請求項９】
前記第１の構造の前記多結晶層から結晶粒が前記第２の構造に向かって横方向に成長するが、前記第２の構造造とは接触しないように、前記第１の構造をアニールする段階をさらに含む、請求項７に記載の方法。
【請求項１０】
前記防止手段が、前記第１の構造の前記階段状にパターニングされた縁を含み、それぞれのコーナ領域のサイズが前記多結晶層の平均結晶粒径以下である、請求項１に記載の方法。
【請求項１１】
前記パターニングされた縁の前記コーナ領域が前記第２の構造から、前記多結晶層の平均結晶粒径以下の距離だけ離隔される、請求項１０に記載の方法。
【請求項１２】
前記第１の構造の前記多結晶層から結晶粒が前記第２の構造に向かって横方向に成長するが、前記第２の構造造とは接触しないように、前記第１の構造をアニールする段階をさらに含む、請求項１０に記載の方法。
【請求項１３】
前記多層構造がマイクロ回路のメタライゼーションであり、前記第１および第２の構造が互いから電気的に絶縁され、この方法が、前記第１の構造と前記第２の構造の間の短絡を防止する、請求項１に記載の方法。
【請求項１４】
前記多結晶層が導電層であり、前記拘束層が拡散障壁層である、請求項１３に記載の方法。
【請求項１５】
前記第１の構造の前記導電層の結晶粒が前記第２の構造に向かって横方向に成長するように、前記第１の構造を加熱する段階をさらに含む、請求項１４に記載の方法。
【請求項１６】
前記導電層がアルミニウム−銅組成物である、請求項１４に記載の方法。
【請求項１７】
前記拡散障壁層が、チタンおよび窒化チタンから成るグループから選択された１種または数種の材料から形成される、請求項１４に記載の方法。
【請求項１８】
前記多層構造が、０．２５マイクロメートルまでの厚さを有するように形成される、請求項１３に記載の方法。
【請求項１９】
前記第１の構造の前記多結晶層から結晶粒が前記第２の構造に向かって横方向に成長するが、前記第２の構造造とは接触しないように、前記第１の構造をアニールする段階をさらに含む、請求項１３に記載の方法。
【請求項２０】
前記第１の構造が前記第２の構造から、前記多結晶層の平均結晶粒径以下の距離だけ離隔される、請求項１に記載の方法。
【請求項２１】
多結晶層および少なくとも１つの拘束層をそれぞれが含む基板上の第１の構造および第２の構造を含む多層構造であって、
前記第１の構造が、前記第２の構造のパターニングされた縁から離隔したパターニングされた縁と、前記第２の構造の前記パターニングされた縁と前記第１の構造の前記パターニングされた縁から前記第２の構造に向かって横方向に成長した結晶粒との間の接触を防止する手段とを含み、
前記手段が、
前記第１の構造と前記第２の構造の間にあって、前記第１の構造および前記第２の構造から離隔したダミー構造と、
前記第１の構造の前記パターニングされた縁の近くの穴と、
前記第１の構造の前記パターニングされた縁に沿った歯であって、前記第２の構造に向かって突き出し、この歯と歯の間にある前記パターニングされた縁の残りの部分よりも前記第２の構造に近い歯と、
前記第１の構造の前記パターニングされた縁に沿った階段であって、前記第１の構造が、前記パターニングされた縁の両端にコーナ領域を有し、前記コーナ領域が、前記コーナ間の前記パターニングされた縁の残りの部分よりも前記第２の構造に近い階段と
から成るグループから選択された少なくとも１つの手段である多層構造。
【請求項２２】
前記防止手段が前記ダミー構造を含み、前記ダミー構造が、前記第１の構造および前記第２の構造から前記多結晶層の平均結晶粒径以下の距離だけ離隔された、請求項２１に記載の多層構造。
【請求項２３】
前記第１の構造から横方向に成長し、前記ダミー構造と接触した結晶粒をさらに含む、請求項２２に記載の多層構造。
【請求項２４】
前記防止手段が前記穴を含み、前記穴が、前記パターニングされた縁に沿って一列に整列配置され、前記穴が、前記パターニングされた縁および互いから、前記多結晶層の平均結晶粒径以下の距離だけ離隔された、請求項２１に記載の多層構造。
【請求項２５】
前記第１の構造が前記第２の構造から、前記多結晶層の平均結晶粒径以下の距離だけ離隔された、請求項２４に記載の多層構造。
【請求項２６】
前記第１の構造から前記第２の構造に向かって横方向に成長しているが、前記第２の構造造とは接触していない結晶粒をさらに含む、請求項２４に記載の多層構造。
【請求項２７】
前記防止手段が前記歯を含み、前記歯が、前記パターニングされた縁に沿って一列に整列配置され、それぞれの歯のサイズが前記多結晶層の平均結晶粒径とほぼ等しい、請求項２１に記載の多層構造。
【請求項２８】
前記歯が前記第２の構造から、前記多結晶層の平均結晶粒径以下の距離だけ離隔された、請求項２７に記載の多層構造。
【請求項２９】
前記第１の構造から前記第２の構造に向かって横方向に成長しているが、前記第２の構造造とは接触していない結晶粒をさらに含む、請求項２７に記載の多層構造。
【請求項３０】
前記防止手段が、前記第１の構造の前記階段状にパターニングされた縁を含み、それぞれのコーナ領域のサイズが前記多結晶層の平均結晶粒径以下である、請求項２１に記載の多層構造。
【請求項３１】
前記パターニングされた縁の前記コーナ領域が前記第２の構造から、前記多結晶層の平均結晶粒径以下の距離だけ離隔された、請求項３０に記載の多層構造。
【請求項３２】
前記第１の構造から前記第２の構造に向かって横方向に成長しているが、前記第２の構造造とは接触していない結晶粒をさらに含む、請求項３０に記載の多層構造。
【請求項３３】
前記多層構造がマイクロ回路のメタライゼーションであり、前記第１および第２の構造が互いから電気的に絶縁されており、前記防止手段が、前記第１の構造と前記第２の構造の間の電気短絡を防止する、請求項２１に記載の多層構造。
【請求項３４】
前記多結晶層が導電層であり、前記拘束層が拡散障壁層である、請求項３３に記載の多層構造。
【請求項３５】
前記第１の構造の前記導電層から前記第２の構造に向かって横方向に成長した結晶粒をさらに含む、請求項３４に記載の多層構造。
【請求項３６】
前記導電層がアルミニウム−銅組成物である、請求項３４に記載の多層構造。
【請求項３７】
前記拡散障壁層が、チタンおよび窒化チタンから成るグループから選択された１種または数種の材料から形成された、請求項３４に記載の多層構造。
【請求項３８】
前記第１および第２の構造が、０．２５マイクロメートルまでの厚さを有する、請求項３３に記載の多層構造。
【請求項３９】
前記第１の構造の前記多結晶層から前記第２の構造に向かって横方向に成長しているが、前記第２の構造造とは接触していない結晶粒をさらに含む、請求項３３に記載の多層構造。
【請求項４０】
前記第１の構造が前記第２の構造から、前記多結晶層の平均結晶粒径以下の距離だけ離隔された、請求項３３に記載の多層構造。
【請求項４１】
導電性多結晶層および少なくとも１つの拘束層をそれぞれが含む基板上の第１の構造および第２の構造を含むマイクロ回路のメタライゼーションであって、
前記第１の構造が、前記第２の構造のパターニングされた縁から離隔したパターニングされた縁を有し、前記第１および第２の構造の前記多結晶層が、実質的に等しい平均粒径を有する結晶粒によって特徴づけられ、
前記第２の構造の前記パターニングされた縁と前記第１の構造の前記パターニングされた縁から前記第２の構造に向かって横方向に成長した結晶粒との間の接触を防止する手段を含み、
前記手段が、
前記第１の構造と前記第２の構造の間にあって、前記第１の構造および前記第２の構造から離隔したダミー構造であって、導電性多結晶層および少なくとも１つの拘束層を含み、このダミー構造の前記多結晶層が、前記第１および第２の構造の前記多結晶層の平均結晶粒径に実質的に等しい平均粒径を有する結晶粒によって特徴づけられ、さらに、前記第１の構造および前記第２の構造の前記パターニングされた縁から、前記第１の構造、前記第２の構造および前記ダミー構造の平均結晶粒径以下の距離だけ離隔された２つのパターニングされた縁を有するダミー構造と、
前記第１の構造の前記パターニングされた縁の近くの穴であって、互いから、および前記第１の構造の前記パターニングされた縁から、前記第１および第２の構造の前記多結晶層の平均結晶粒径以下の距離だけ離隔された穴と、
前記第１の構造の前記パターニングされた縁に沿った歯であって、前記第２の構造に向かって突き出し、この歯と歯の間にある前記パターニングされた縁の残りの部分よりも前記第２の構造に近く、それぞれの歯のサイズが前記多結晶層の平均結晶粒径にほぼ等しく、それぞれの歯が前記第２の構造から、前記多結晶層の平均結晶粒径以下の距離だけ離隔された歯と、
前記第１の構造の前記パターニングされた縁に沿った階段であって、前記第１の構造が、前記パターニングされた縁の両端にコーナ領域を有し、前記コーナ領域が、前記コーナ領域間の前記パターニングされた縁の残りの部分よりも前記第２の構造に近く、それぞれのコーナ領域のサイズが前記多結晶層の平均結晶粒径以下であり、それぞれのコーナ領域が前記第２の構造から、前記多結晶層の平均結晶粒径以下の距離だけ離隔された階段と
から成るグループから選択された少なくとも１つの手段であるメタライゼーション。
【発明の詳細な説明】
【０００１】
【発明の属する技術分野】
本発明は一般に、マイクロエレクトロニクス用途向けのメタライゼーションなど、多結晶材料から形成されたマイクロスケール・フィーチャに関する。詳細には、本発明は、長時間の加熱中に起こる横方向の結晶粒成長によってブリッジングおよび短絡が生じないように金属線を形成する方法に関する。
【０００２】
【従来の技術】
図１に示すように、バック・エンド・オブ・ザ・ライン（ＢＥＯＬ）相互接続メタライゼーション１０はしばしば、一対の拡散障壁層１４の間にはさまれた多結晶アルミニウム銅合金の導電層１２を含む。拡散障壁層１４は、導電層１２と周囲の金属構造からの金属との間の固体拡散速度を低減して、メタライゼーション１０の信頼性およびシート抵抗を高める。しかし、アニールまたはその後の他の熱プロセスなどの場合のようにメタライゼーション１０を十分な期間、加熱した場合には、障壁層１４が導電層１２の熱膨張を拘束する結果、メタライゼーション１０内に応力が生じることが分かっている。ある条件下では、特にメタライゼーション１０が十分に薄い（例えば０．２５マイクロメートル以下）場合に、これらの応力によって、導電層１２内に導電層１２の平面に平行な結晶粒成長（以下、横方向の結晶粒成長と呼ぶ）が引き起されることがあり、その結果、隣接するメタライゼーション構造間の金属短絡が生じることがある。その一例として図２に、横方向の結晶粒成長（すなわち金属パッド１６の平面内での結晶粒成長）が起こって、そこから金属ブリッジ２０が突き出し、隣接する金属線１８と接触した金属パッド１６を示す。図２に示した金属短絡が起こりうることは、メタライゼーション１０の歩留りおよび信頼性上の重大な問題である。金属パッド１６と金属線１８の間の間隔を大きくすれば金属短絡は回避されるが、エレクトロニクス業界で「デザイン・シュリンク（ｄｅｓｉｇｎ ｓｈｒｉｎｋ）」と呼ばれているマイクロ回路のさらなる小型化の要求を考慮すれば、このような選択は実行不能であり、または非実際的である。
【０００３】
したがって、微細なメタライゼーション・フィーチャ間のブリッジングを、フィーチャ間の間隔を大きくすることなしに抑制し、または防止する方法が提供されることが望ましい。
【０００４】
【発明が解決しようとする課題】
本発明は、隣接する多結晶材料間のブリッジングを防ぎ、または少なくともその可能性を大幅に低減する方法、具体的には、マイクロ回路の隣接するメタライゼーション間の短絡を低減する方法を提供する。本発明はさらに、この方法に従って形成されたメタライゼーションを含む。
【０００５】
【課題を解決するための手段】
本発明の重要な側面は、結晶粒成長が起こり易い機構が決定されたこと、すなわちパターニングによって６よりも少ない結晶粒界を有するように切断された金属結晶粒で成長が起こりやすいことが分かったことである。結晶粒界が６つあることは熱力学的に最も安定した状態である。一対の拡散障壁層間の導電層の場合のように結晶粒成長が拘束された場合、過剰の結晶粒成長は、６よりも少ない粒界を有する結晶粒で最も起こりやすく、その方向は主に横方向（２次元）である。さらに、このタイプの結晶粒成長は細い金属線に比べ、金属パッドなどの幅の広いメタライゼーション・フィーチャで起こりやすいことが分かっている（本明細書では金属パッドが幅の広い金属線を含む）。横方向の結晶粒成長を受けやすいメタライゼーション・フィーチャからの横方向の結晶粒成長を抑制または抑止することによって、フィーチャ間の金属ブリッジングの発生は大幅に低減され、または完全に排除される。
【０００６】
本発明の方法は一般に、基板上に金属層を形成することを含む。次いでこの金属層をパターニングして少なくとも２つの金属構造を生み出す。第１の金属構造は、第２の金属構造のパターニングされた縁から離隔したパターニングされた縁を有し、そのため、第１および第２の金属構造は互いから電気的に絶縁されている。しかし後に説明するように、ある熱処理によって、第１の金属構造のパターニングされた縁に沿った結晶粒が横方向に成長することがあり、第１の金属構造と第２の金属構造が十分に近く、結晶粒成長が過度である場合にはこれによって、金属構造間に金属ブリッジが生み出される。したがって本発明はさらに、第１の金属構造のパターニングされた縁に沿って過度の横方向の結晶粒成長が続いて起こる場合に、第１の金属構造と第２の金属構造の間の短絡を防ぐメタライゼーション・フィーチャを形成する。本発明が企図するメタライゼーション・フィーチャには、金属層をパターニングして、第１の金属構造と第２の金属構造の間に第１の金属構造および第２の金属構造から離隔したダミーの金属線を形成すること、第１の金属構造のパターニングされた縁の近くに穴をパターニングすること、第１の金属構造のパターニングされた縁を、第２の金属構造に向かって突き出た歯を有するように形成すること、および第１の金属構造のパターニングされた縁を、第１の金属構造がパターニングされた縁の両端にコーナ領域を有するように階段状に形成することであって、コーナ領域が、パターニングされた縁の残りの部分よりも前記第２の構造に近くなるようにすることが含まれる。
【０００７】
本発明によれば、第１の金属構造と第２の金属構造の間にダミーの金属線があることによって、第１の金属構造からの横方向の結晶粒成長が起こっても有害な影響が生じない。これは、ダミー金属線が、マイクロ回路の電気構成要素に電気的に接続されておらず、そのため、第１の金属構造とダミー線の間に生じる可能性がある金属ブリッジが短絡を生み出さないためである。重要には、本発明によれば、ダミー構造および／または第２の金属構造の横方向の結晶粒成長によって生じるダミー線と第２の金属構造の間の金属ブリッジングに対する心配は、より大きな第１の金属構造からの横方向の結晶粒成長によって生じる金属ブリッジングに比べて少ない。本発明の残りのブリッジ抑制メタライゼーション・フィーチャ、すなわち第１の金属構造のパターニングされた縁に沿って形成されたパターニングされた穴、歯および階段は、隣接する第２の金属構造に向けての外向きの結晶粒成長とは対照的に、第１の金属構造のパターニングされた縁からの内向きの結晶粒成長を収容する。本発明が企図するそれぞれの方法の効果は、横方向の結晶粒成長が起こった場合であっても、ごく近くに隣接したメタライゼーション・フィーチャ間の金属ブリッジングを低減または排除することである。
【０００８】
【発明の実施の形態】
図３に、図１に示したメタライゼーション１０の平面図を示す。その下の多結晶導電層１２が見えるように上面の拡散層１４は省略されている。当技術分野で知られているとおり、チタン、窒化チタン、チタンと窒化チタンの組合せなどの材料から成る拡散障壁層１４は、導電層１２と周囲の金属構造からの金属との間の固体拡散速度を低減する役目を果たす。メタライゼーション１０の厚さは変更することができ、ある応用では一般に約０．２５μｍ以下である。後に明らかになるが、メタライゼーションの厚さは、本発明の利点を実現する見地から特に重要なパラメータである。導電層１２に対してはＡｌ−Ｃｕ合金が好ましく、障壁層１４に対してはチタンおよび窒化チタンが好ましい材料だが、予測可能なとおり、他の材料を使用してメタライゼーション１０を形成することもできる。さらに、一方の拡散層１４を省略することができ、拡散層１４の間に追加の金属層を封入することもできる。
【０００９】
図２を参照して先に説明したとおり、横方向の結晶粒成長は、メタライゼーション１０をパターニングして微細な金属線１８、および本明細書ではパッド１６と呼ぶ相対的に大きな金属構造を形成する従来技術のメタライゼーション・プロセスによって形成された多結晶メタライゼーションで起こることが分かっている。図３から６には導電層１２の結晶粒界が示されている。これは、図２の金属パッド１６から金属線１８に向かっての横方向の結晶粒成長（すなわち導電層１２の平面内での２次元結晶粒成長）が生じるのに能動的に関わっていることが分かった機構を例証するためである。図３に、付着後のＡｌ−Ｃｕ合金導電層１２の一般的な結晶粒構造を示す。Ａｌ−Ｃｕ導電層１２の結晶粒構造およびテクスチャは、付着条件、基板のタイプおよび使用される障壁材料を含む多くの因子によって決定される。一例では、電気めっき、スパッタリング、蒸着、化学蒸着、物理蒸着などによって付着させた場合、Ａｌ−Ｃｕ導電層１２の平均結晶粒径が約０．００５から約２μｍ程度である。
【００１０】
図４ではメタライゼーション１０が、リソグラフィ、金属反応性イオン・エッチング（ＲＩＥ）などの周知の方法によってパターニングされ、それによって金属パッド１６および２本の金属線１８がメタライゼーション１０中のトレンチ２２によって画定されていることが示されている。トレンチ２２は、金属パッド１６および最も近い金属線１８の対向する縁２４および２６を画定する。これらの縁２４と２６の間隔は、導電層１２の平均結晶粒径（例えば約０．９μｍ）にほぼ等しいか、またはそれよりも狭く示されている。金属パッド１６および金属線１８の縁２４および２６の結晶粒は、トレンチ２２によって切断されて示されている。以下の議論のため、図４では、パッド１６の縁２４に沿った２つの結晶粒２８が選び出されている。図５に、メタライゼーション１０をアニールなどで加熱した影響を示す。加熱の間に、結晶粒２８の横方向の結晶粒成長が起こり、片方の結晶粒２８は、隣接する線１８の縁２６との間で金属ブリッジ２０を形成している。
【００１１】
本発明によればこの金属ブリッジ２０は、熱サイクル中にＡｌ−Ｃｕ導電層１２内に生じた応力条件の結果である。相対的に高い熱膨張率を有する結果、Ａｌ−Ｃｕ導電層１２は障壁層１４によって物理的に拘束される。パターニング・プロセスの結果、金属パッド１６のパターニングされた縁２４に沿った結晶粒は、６よりも多い、または６よりも少ない結晶粒界を有している。図４に示した結晶粒２８は、６よりも少ない結晶粒界を有している。本発明によれば、拡散障壁層１４によって導電層１２が拘束されている結果、６よりも少ない結晶粒界を有する結晶粒は横方向の（２次元の）結晶粒成長をうけやすい。Ｍｕｌｌｉｎｓ−Ｖｏｎ Ｎｅｕｍａｎｎモデルなどのモデルを使用して、このような条件下での結晶粒成長を予測することができる。２次元結晶粒成長モデルによれば、金属パッド１６を十分に、例えばＡｌ−Ｃｕ導電層１２では２００℃から３００℃に加熱すると、６つの結晶粒界を有する結晶粒は結晶粒成長を最も受けにくく、６つよりも多い結晶粒界を有する結晶粒は収縮しやすく、６つよりも少ない結晶粒界を有する結晶粒（例えば図４および５の結晶粒２８）は成長しやすい。重要なのは、図５に示すように幅が狭い線１８では結晶粒成長が開始されにくいことである。特定の理論に当てはめようとは思わないが、２通りの説明が考えられる。第１の説明によれば、結晶粒成長が起こりにくいのは、金属ＲＩＥによって線１８の隣接する結晶粒間に比較的にまっすぐな結晶粒界が生み出され、本明細書では「バンブー（ｂａｍｂｏｏ）」結晶粒構造と呼ぶ構造が得られるため、細い線１８では結晶粒成長を駆動する力があまり存在しないためである。提案される第２の説明は、２次元結晶粒成長モデルが当てはまらず、結晶粒成長が、結晶粒成長の高さ−面積則（ｈｅｉｇｈｔ−ｔｏ−ａｒｅａ ｒｕｌｅ）の制限条件に従う容積性（ｖｏｌｕｍｅｔｒｉｃ）の成長であるからである。原因がなんであれ、導電層１２のパターニングされた縁２４の結晶粒２８にはより重大な力がかかり、障壁層１４が存在するためこれらの結晶粒２８は２次元結晶粒成長モデルに従う。応力と結晶粒２８の結晶粒界の不安定さとが組み合わさって、後のアニールまたは他の高温エクスカーション中に結晶粒が成長する。図５の結晶粒２８に対して示した結晶粒成長は、実際のハードウェアで見られたものであり、金属パッドとそれに隣接する金属線との間の距離が、金属パッドの結晶粒の平均粒径以下である場合に金属短絡が起こる。
【００１２】
本発明が提供する、この課題を解決するための第１の解決策を図６に示す。この図では、どの回路デバイスにも電気的に接続されていない「ダミー」の金属線３２を画定する追加のトレンチ３０が金属パッド１６に形成されている。金属パッド１６は、ダミー線３２の隣接する縁３６に面したパターニングされた縁３４を有する。ダミー線３２およびトレンチ３０の幅は、導電層１２の平均結晶粒径に等しいか、またはそれよりも小さく示されている。図６は、メタライゼーション１０のアニール後の導電層１２の外観を示しており、このアニール中に金属パッド１６の２つの結晶粒３８が横方向に成長し、ダミー線３２と接触した。先の説明によれば、結晶粒３８が成長したのは、アニール前に結晶粒３８が６よりも少ない結晶粒界を有していた結果、結晶粒３８が不安定であったためである。大きいほうの結晶粒３８はダミー線３２と接触しているが、ダミー線３２はどの回路デバイスにも接続されていないので有害な影響はない。一方、大きいほうの結晶粒２８は図５では元々不安定で結晶粒成長を受けやすかったが、追加のトレンチ３０により、ダミー線３２の縁３６によって第６の結晶粒界が生み出された結果、安定化された。その結果、熱処理中に大きいほうの結晶粒２８は成長せず、したがって図５に示した金属ブリッジ２０は図６では起こっていない。
【００１３】
図７から１０に、金属ブリッジングを防ぎまたは少なくとも抑制する本発明の教示に基づく他の実施形態を示す。図７では、金属パッド１６のパターニングされた縁２４の近くに一列の穴４０がエッチングまたは他の方法で形成されている。穴４０のサイズおよび位置は、穴４０の周囲の結晶粒が、金属パッド１６とこれに隣接する金属線１８との間のトレンチ２２中に押し出されることなく、その代わりに穴４０の中へ成長するように決められる。効果的であるためには、隣接する穴４０と穴４０の間の距離、および穴４０と金属パッド１６の縁２４との間の距離が、導電層１２の平均結晶粒径にほぼ等しいか、またはそれよりも小さくなければならない。穴４０の形状はそれほど重要ではなく、したがって図に示した形状とは異なっていてもよい。
【００１４】
図８および９では、図７に示した一列の穴４０に加えて、四角形の一列の歯４２が提供されている。図８では、それぞれの穴４０が歯４２からまっすぐ内側にあり、図９では、それぞれの穴４０が歯４２と歯４２の間のすき間４４からまっすぐ内側にある。これらのそれぞれの実施形態では、穴４０、歯４２およびすき間４４のサイズ、ならびにそれぞれの穴４０と最も近い縁２４またはすき間４４との距離が、導電層１２の平均結晶粒径にほぼ等しいか、またはそれよりも小さい。本発明によれば、図６の金属線１８およびダミー線３２に関して先に論じた理由から、歯４２のサイズ／幅の結果としてそれぞれの歯４２がバンブー結晶粒構造を有するため、それぞれの歯４２の導電層１２は、線１８の中へは押し出されない。すなわち横方向に成長しない。さらに、それぞれのすき間４４のところでトレンチ２２の幅が広くなっている結果、たとえすき間４４の中で横方向の結晶粒成長が起こったとしても金属ブリッジは形成されない。
【００１５】
最後に図１０に、エッチングまたはその他の方法で階段状の輪郭を有するように形成された金属パッド１６のパターニングされた縁２４を示す。金属パッド１６の縁２４の両端のコーナ４６は、縁２４の残りの内側領域４８よりも隣接する金属線１８に近くなっている。図８および９の歯４２と同様に、四角形のコーナ４６のサイズは、導電層１２の平均結晶粒径にほぼ等しいか、またはそれよりも小さい。その結果、コーナ４６は横方向の結晶粒成長を受けにくく、また、金属線１８と金属パッド１６の縁２４の内側領域４８との間の距離がより大きいことによって、金属線１８に向かって結晶粒が横方向に成長した結果として内側領域４８と金属線１８の間に金属ブリッジが形成される可能性が実質上排除される。
【００１６】
好ましい実施形態に関して本発明を説明してきたが、当業者が他の形態を採用できることは明白である。例えば、マイクロ回路のメタライゼーションの文脈で説明してきたが、本発明の教示は、実質上任意のタイプの材料（例えば導体、誘電体または半導体材料）から成る、狭い間隔で配置された微細な多結晶構造が望ましい他の応用へも適用可能である。したがって本発明の範囲は、上記の請求項によってのみ限定される。
【図面の簡単な説明】
【図１】
従来技術の金属パッドおよび金属線を示す図である。
【図２】
金属パッドからの横方向の成長の結果として金属ブリッジングが生じた、従来技術の金属パッドおよび金属線を示す図である。
【図３】
メタライゼーション・プロセスの一段階を示す図である。
【図４】
メタライゼーション・プロセスの一段階を示す図である。
【図５】
メタライゼーション・プロセスの一段階を示す図であって、従来技術に従って生じた金属ブリッジングを示す図である。
【図６】
メタライゼーション・プロセスの一段階を示す図であって、金属ブリッジングを防ぐ本発明に基づくダミー金属線の使用を示す図である。
【図７】
金属パッドと金属線の間の金属ブリッジングを抑制する本発明に基づく代替方法および実施形態を示す図である。
【図８】
金属パッドと金属線の間の金属ブリッジングを抑制する本発明に基づく代替方法および実施形態を示す図である。
【図９】
金属パッドと金属線の間の金属ブリッジングを抑制する本発明に基づく代替方法および実施形態を示す図である。
【図１０】
金属パッドと金属線の間の金属ブリッジングを抑制する本発明に基づく代替方法および実施形態を示す図である。
【図１】
2004511082.tif 000003
【図２】
2004511082.tif 000004
【図３】
2004511082.tif 000005
【図４】
2004511082.tif 000006
【図５】
2004511082.tif 000007
【図６】
2004511082.tif 000008
【図７】
2004511082.tif 000009
【図８】
2004511082.tif 000010
【図９】
2004511082.tif 000011
【図１０】
2004511082.tif 000012
【国際公開パンフレット】
2004511082.tif 000013
2004511082.tif 000014
2004511082.tif 000015
2004511082.tif 000016
2004511082.tif 000017
2004511082.tif 000018
2004511082.tif 000019
2004511082.tif 000020
2004511082.tif 000021
2004511082.tif 000022
2004511082.tif 000023
2004511082.tif 000024
2004511082.tif 000025
2004511082.tif 000026
2004511082.tif 000027
2004511082.tif 000028
2004511082.tif 000029
2004511082.tif 000030
2004511082.tif 000031
2004511082.tif 000032
2004511082.tif 000033
2004511082.tif 000034
2004511082.tif 000035
2004511082.tif 000036
2004511082.tif 000037
2004511082.tif 000038
2004511082.tif 000039
【国際公開パンフレット（コレクトバージョン）】
2004511082.tif 000040
【国際調査報告】
2004511082.tif 000041
2004511082.tif 000042
2004511082.tif 000043